(57)【要約】【課題】  機能性物質を溶媒に良好に分散することができるブロック共重合体、該ブロック共重合体を含む良好な分散性、定着性、耐環境性を有するポリマー含有組成物を提供する。【解決手段】  イオン性官能基を有する両親媒性ブロック共重合体であって、純水中での５重量％溶液での回転粘度（Ｎ５）と１０重量％溶液の回転粘度（Ｎ１０）の比（Ｎ１０／Ｎ５）が２．５以下である両親媒性ブロック共重合体。前記ブロック共重合体、溶媒または分散媒、および機能性物質を含有するポリマー含有組成物。前記ポリマー含有組成物にエネルギーを作用させることにより、被記録媒体上に前記ポリマー含有組成物を吐出する液体付与方法。【選択図】        なし【特許請求の範囲】
【請求項１】
イオン性官能基を有する両親媒性ブロック共重合体であって、純水中での５質量％溶液での回転粘度（Ｎ５）と１０質量％溶液の回転粘度（Ｎ１０）の比（Ｎ１０／Ｎ５）が２．５以下であることを特徴とする両親媒性ブロック共重合体。
【請求項２】
少なくとも一つの疎水性ブロックセグメントと少なくとも一つの親水性セグメントを有するブロック共重合体であり、非イオン性の親水ユニットとイオン性の親水ユニットを共に有する請求項１記載の両親媒性ブロック共重合体。
【請求項３】
疎水性ブロックセグメント、非イオン性親水セグメント、イオン性親水セグメントが順に並ぶ構造を有する請求項１記載のブロック共重合体。
【請求項４】
前記順に並ぶ疎水性ブロックセグメント、非イオン性親水セグメント、イオン性親水セグメントの重合度比が疎水性ブロックセグメントを１０としたとき、非イオン性親水性セグメントが８以下、イオン性親水セグメントが５以下であることを特徴とする請求項１記載のブロック共重合体。
【請求項５】
前記ブロック共重合体は、ポリビニルエーテル構造を繰り返し単位構造として含有することを特徴とする請求項１乃至４のいずれかの項に記載のブロック共重合体。
【請求項６】
前記イオン性セグメントが、下記の一般式（１）で表される繰り返し単位である請求項４記載のブロック共重合体。
【化１】
2006096970.tif 000008
（式中、Ｒ0 は−Ｘ−（ＣＯＯＨ）r 、−Ｘ−（ＣＯＯ−Ｍ）r を表す。Ｘは炭素数１から２０までの直鎖状、分岐状または環状のアルキレン基、または−（ＣＨ（Ｒ5 ）−ＣＨ（Ｒ6 ）−Ｏ）p −（ＣＨ2 ）m −ＣＨ3-r −もしくは−（ＣＨ2 ）m −（Ｏ）n −（ＣＨ2 ）q −ＣＨ3-r −または、それらのメチレン基の少なくとも一つがカルボニル基または芳香環構造で置換された構造を表す。ｒは１から２を表す。ｐは１から１８までの整数を表す。ｍは０から３５までの整数を表す。ｎは１または０を表す。ｑは０から１７の整数を表す。Ｍは一価または多価のカチオンを表す。Ｒ5 、Ｒ6 はアルキル基を表す。Ｒ5 、Ｒ6 は同じでも又は異なっていてもよい。）
【請求項７】
前記疎水性ブロックセグメント、非イオン性親水セグメント及びイオン性親水セグメントの少なくとも１つが、下記の一般式（２）で表される繰り返し単位である請求項４記載のブロック共重合体。
【化２】
2006096970.tif 000009
（式中、Ｒ1 は炭素数１から１８までの直鎖状、分岐状または環状のアルキル基、−Ｐｈ、−Ｐｙｒ、−Ｐｈ−Ｐｈ、−Ｐｈ−Ｐｙｒ、−（ＣＨ（Ｒ3 ）−ＣＨ（Ｒ4 ）−Ｏ）p −Ｒ7 および−（ＣＨ2 ）m'−（Ｏ）n −Ｒ7 から選ばれ、芳香環中の水素原子は炭素数１から４の直鎖状または分岐状のアルキル基と、また芳香環中の炭素原子は窒素原子とそれぞれ置換していてもよい。
ｐは１から１８の整数、ｍ’は１から３６の整数、ｎは０または１である。
Ｒ3 、Ｒ4 はそれぞれ独立に水素原子もしくは−ＣＨ3 である。Ｒ7 は水素原子、炭素数１から１８までの直鎖状、分岐状または環状のアルキル基、−Ｐｈ、−Ｐｙｒ、−Ｐｈ−Ｐｈ、−Ｐｈ−Ｐｙｒ、−ＣＨＯ、−ＣＨ2 ＣＨＯ、−ＣＯ−ＣＨ＝ＣＨ2 、−ＣＯ−Ｃ（ＣＨ3 ）＝ＣＨ2 、−ＣＨ2 ＣＯＯＲ8 からなり、Ｒ7 が水素原子以外である場合、Ｒ7 中の炭素原子に結合している水素原子は炭素数１から４の直鎖状または分岐状のアルキル基または−Ｆ、−Ｃｌ、−Ｂｒと、また芳香環中の炭素原子は窒素原子とそれぞれ置換することができる。Ｒ8 は水素原子または炭素数１から５のアルキル基である。Ｐｈはフェニル基、Ｐｙｒはピリジル基を表わす。）
【請求項８】
ブロック共重合体、溶媒または分散媒、および機能性物質を含有するポリマー含有組成物であって、前記ブロック共重合体が請求項１乃至７のいずれかに記載の両親媒性ブロック共重合体であることを特徴とするポリマー含有組成物。
【請求項９】
前記機能性物質が、前記ブロック共重合体に内包されていることを特徴とする請求項８記載のポリマー含有組成物。
【請求項１０】
前記ブロック共重合体が１質量％以上含有されることを特徴とする請求項８または９に記載のポリマー含有組成物。
【請求項１１】
前記請求項８乃至１０のいずれかの項に記載のポリマー含有組成物にエネルギーを作用させることにより、被記録媒体上に前記ポリマー含有組成物を吐出することを特徴とする液体付与方法。
【請求項１２】
前記請求項８から１０のいずれかに記載のポリマー含有組成物の液体にエネルギーを作用させて媒体に液体を付与するための液体付与手段と、前記液体付与手段を駆動するための駆動手段とを備えていることを特徴とする液体付与装置。
【発明の詳細な説明】
【技術分野】
【０００１】
本発明は、両親媒性ブロック共重合体、各種機能材料として使用することができるポリマーを含む組成物、それを用いた液体付与方法および装置に関する。
【背景技術】
【０００２】
機能性物質を含有する水性分散材料には、従来から機能性材料として、除草剤、殺虫剤等の農薬、抗がん剤、抗アレルギー剤、消炎剤等の医薬、また着色剤を有するインク、トナー等の色材が良く知られている。近年、デジタル印刷技術は非常な勢いで進歩している。このデジタル印刷技術は、電子写真技術、インクジェット技術と言われるものがその代表例であるが、近年オフィス、家庭等における画像形成技術としてその存在感をますます高めてきている。
【０００３】
インクジェット技術はその中でも直接記録方法として、コンパクト、低消費電力という大きな特徴がある。また、ノズルの微細化等により急速に高画質化が進んでいる。インクジェット技術の一例は、インクタンクから供給されたインクをノズル中のヒーターで加熱することで蒸発発泡し、インクを吐出させて記録媒体に画像を形成させるという方法である。他の例はピエゾ素子を振動させることでノズルからインクを吐出させる方法である。
【０００４】
これらの方法に使用されるインクは通常染料水溶液が用いられるため、色の重ね合わせ時ににじみが生じたり、記録媒体上の記録箇所に紙の繊維方向にフェザリングと言われる現象が現れたりする場合があった。これらを改善するために顔料分散インクを使用することが、特許文献１に開示されている。
【０００５】
しかしながら、インクジェット記録性の中でインク組成物の吐出安定性が十分に得られない場合が有り、具体的な例ではインクジェット記録ヘッドの所定のノズルからインクを吐出させた後そのノズルからのインクの吐出が一定時間停止された後に再びそのノズルからインクを再吐出させたときにそのインクの再吐出が安定して行いにくい場合があったり、その他に未だなお多くの改善が望まれている状況である。
【特許文献１】米国特許第５０８５６９８号明細書
【発明の開示】
【発明が解決しようとする課題】
【０００６】
本発明は、この様な背景技術の問題点に鑑みてなされたものであり、機能性物質を溶媒に良好に分散することができるブロック共重合体を提供しようとするものである。
また、本発明は、該ブロック共重合体を含む良好な分散性、定着性、耐環境性を有するポリマー含有組成物を提供しようとするものである。またそれらを使用した液体付与方法、記録方法及びその装置を提供しようとするものである。
【課題を解決するための手段】
【０００７】
本発明の第一の発明は、イオン性官能基を有する両親媒性ブロック共重合体であって、純水中での５質量％溶液での回転粘度（Ｎ５）と１０質量％溶液の回転粘度（Ｎ１０）の比（Ｎ１０／Ｎ５）が２．５以下であることを特徴とする両親媒性ブロック共重合体である。
【０００８】
好ましくは少なくとも一つの疎水性ブロックセグメントと少なくとも一つの親水性セグメントを有するブロック共重合体であり、非イオン性の親水ユニットとイオン性の親水ユニットを共に有する両親媒性ブロック共重合体である。
【０００９】
好ましくは疎水性ブロックセグメント、非イオン性親水セグメント、イオン性親水セグメントが順に並ぶ構造を有するブロック共重合体であり、さらなる好ましい一形態としては、順に並ぶ疎水性ブロックセグメント、非イオン性親水セグメント、イオン性親水セグメントの重合度比が疎水性ブロックセグメントを１０としたとき、非イオン性親水性セグメントが８以下、イオン性親水セグメントが５以下であるブロック共重合体化合物である。さらに本発明のブロック共重合体として好ましくは、ポリビニルエーテル構造を繰り返し単位構造として含有することを特徴とするブロック共重合体である。
【００１０】
本発明の第二の発明は、ブロック共重合体、溶媒または分散媒、および機能性物質を含有するポリマー含有組成物であって、前記ブロック共重合体が上記の両親媒性ブロック共重合体であることを特徴とするポリマー含有組成物である。本発明の好ましい一形態は前記機能性物質が、前記ブロック共重合体に内包されていることを特徴とするポリマー含有組成物である。
【００１１】
本発明の第三の発明は、前記ポリマー含有組成物にエネルギーを作用させることにより、被記録媒体上に前記ポリマー含有組成物を吐出することを特徴とする液体形成方法である。
【００１２】
また本発明の第四の発明は、上記のポリマー含有組成物の液体にエネルギーを作用させて媒体に液体を付与するための液体付与手段と、前記液体付与手段を駆動するための駆動手段とを備えていることを特徴とする液体付与装置である。
【発明の効果】
【００１３】
本発明によれば、機能性物質を溶媒に良好に分散することができるブロック共重合体を提供することができる。また、本発明は、該ブロック共重合体を含む良好な分散性、定着性、耐環境性を有するポリマー含有組成物を提供することができる。またそれらを使用した液体付与方法、記録方法及びその装置を提供することができる。
【発明を実施するための最良の形態】
【００１４】
以下、本発明を詳細に説明する。
本発明の第一の発明は、イオン性官能基を有する両親媒性ブロック共重合体であって、純水中での５質量％溶液での回転粘度（Ｎ５）と１０質量％溶液の回転粘度（Ｎ１０）の比（Ｎ１０／Ｎ５）が２．５以下であることを特徴とする両親媒性ブロック共重合体である。
【００１５】
回転粘度とは、粘弾性測定装置により測定できる一定の回転シェアを印加したときの粘度を表し、粘弾性測定装置により測定可能である。粘度の測定は、２５℃の温度において行う。
【００１６】
本発明の両親媒性ブロック共重合体は特徴的にイオン性官能基を有する。両親媒性とは、共に溶解しない２種の溶媒にそれぞれ溶解する性質を併せ持つ性質あるいはある種の溶媒に溶解する部位と溶解しない部位を持つ性質あるいはある種の溶媒に親和する部位と親和しない部位を持つ性質を言い、本発明においては水あるいは水系溶媒に親和する部位と親和しない部位を併せ持つブロック共重合体であることが好ましい。
【００１７】
本発明のブロック共重合体は、５質量％溶液での回転粘度（Ｎ５）と１０質量％溶液の回転粘度（Ｎ１０）の比（Ｎ１０／Ｎ５）が２．５以下であるが好ましくは２．０以下さらに好ましくは１．６以下である。２．５を超える場合、後述する機能物質分散体を調整したり、さらには後述するインクジェット記録を行う上で吐出安定性が良好でなかったりする場合がある。また、ブロック共重合体の各セグメントは共重合セグメントであってもよいし、その共重合の形態は限定されず、例えばランダムセグメントであってもグラジュエーションセグメントであってもよい。
【００１８】
また、好ましくは少なくとも一つの疎水性ブロックセグメントと少なくとも一つの親水性セグメントを有するブロック共重合体であり、非イオン性の親水ユニットとイオン性の親水ユニットを共に有する両親媒性ブロック共重合体である。この場合好ましくは、疎水性セグメントと親水性セグメントの重合度比は、疎水性セグメントの重合度を１０としたとき、それに対し親水性ユニットの重合度の総和が１３以下であることが好ましい。
【００１９】
また本発明のブロック共重合体は、疎水性ブロックセグメント、非イオン性親水セグメント、イオン性親水セグメントが順に並ぶ構造を有するブロック共重合体であることが好ましい。また、順に並ぶ疎水性ブロックセグメント、非イオン性親水セグメント、イオン性親水セグメントの重合度比が疎水性ブロックセグメントを１０としたとき、非イオン性親水性セグメントが８以下、イオン性親水セグメントが５以下であるブロック共重合体化合物が本発明の好ましい一形態である。さらに好ましくは順に並ぶ疎水性ブロックセグメント、非イオン性親水セグメント、イオン性親水セグメントの重合度比が疎水性ブロックセグメントを１０としたとき、非イオン性親水性セグメントが５以下、イオン性親水セグメントが３以下である。なおブロック共重合体とは異なる繰り返し単位構造からなるポリマーセグメントが共有結合で結合した共重合体で、ブロックコポリマー、ブロックポリマーとも呼ばれる。
【００２０】
また、本発明のブロック共重合体としては、具体的な例をあげると、アクリル、メタクリル系ブロック共重合体、ポリスチレンと他の付加重合系または縮合重合系のブロック共重合体、ポリオキシエチレン、ポリオキシアルキレンのブロックを有するブロック共重合体等、従来から知られているブロック共重合体を用いることもできる。本発明において、ブロック共重合体はＡＢ、ＡＢＡ、ＡＢＤ等のブロック形態がより好ましい。Ａ、Ｂ、Ｄはそれぞれ異なるブロックセグメントを示す。また、本発明では、ブロック共重合体がある共重合体鎖にＴ字状に結合してグラフト共重合体となっていてもよい。本発明のブロック共重合体は、ポリビニルエーテル構造を繰り返し単位構造として含有することが好ましい。
【００２１】
イオン性のブロックセグメントの具体的構造としては、前記イオン性セグメントが、下記の一般式（１）で表される繰り返し単位であるのが好ましい。
【００２２】
【化１】
2006096970.tif 000002
【００２３】
（式中、Ｒ0 は−Ｘ−（ＣＯＯＨ）r 、−Ｘ−（ＣＯＯ−Ｍ）r を表す。Ｘは炭素数１から２０までの直鎖状、分岐状または環状のアルキレン基、または−（ＣＨ（Ｒ5 ）−ＣＨ（Ｒ6 ）−Ｏ）p −（ＣＨ2 ）m −ＣＨ3-r −もしくは−（ＣＨ2 ）m −（Ｏ）n −（ＣＨ2 ）q −ＣＨ3-r −または、それらのメチレン基の少なくとも一つがカルボニル基または芳香環構造で置換された構造を表す。ｒは１から２を表す。ｐは１から１８までの整数を表す。ｍは０から３５までの整数を表す。ｎは１または０を表す。ｑは０から１７の整数を表す。Ｍは一価または多価のカチオンを表す。Ｒ5 、Ｒ6 はアルキル基を表す。Ｒ5 、Ｒ6 は同じでも又は異なっていてもよい。）
【００２４】
さらに、前記疎水性ブロックセグメント、非イオン性親水セグメント及びイオン性親水セグメントの少なくとも１つが、下記の一般式（２）で表される繰り返し単位であるのが好ましい。
【００２５】
【化２】
2006096970.tif 000003
【００２６】
（式中、Ｒ1 は炭素数１から１８までの直鎖状、分岐状または環状のアルキル基、−Ｐｈ、−Ｐｙｒ、−Ｐｈ−Ｐｈ、−Ｐｈ−Ｐｙｒ、−（ＣＨ（Ｒ3 ）−ＣＨ（Ｒ4 ）−Ｏ）p −Ｒ7 および−（ＣＨ2 ）m'−（Ｏ）n −Ｒ7 から選ばれ、芳香環中の水素原子は炭素数１から４の直鎖状または分岐状のアルキル基と、また芳香環中の炭素原子は窒素原子とそれぞれ置換していてもよい。
【００２７】
ｐは１から１８の整数、ｍ’は１から３６の整数、ｎは０または１である。
Ｒ3 、Ｒ4 はそれぞれ独立に水素原子もしくは−ＣＨ3 である。Ｒ7 は水素原子、炭素数１から１８までの直鎖状、分岐状または環状のアルキル基、−Ｐｈ、−Ｐｙｒ、−Ｐｈ−Ｐｈ、−Ｐｈ−Ｐｙｒ、−ＣＨＯ、−ＣＨ2 ＣＨＯ、−ＣＯ−ＣＨ＝ＣＨ2 、−ＣＯ−Ｃ（ＣＨ3 ）＝ＣＨ2 、−ＣＨ2 ＣＯＯＲ8 からなり、Ｒ7 が水素原子以外である場合、Ｒ7 中の炭素原子に結合している水素原子は炭素数１から４の直鎖状または分岐状のアルキル基または−Ｆ、−Ｃｌ、−Ｂｒと、また芳香環中の炭素原子は窒素原子とそれぞれ置換することができる。Ｒ8 は水素原子または炭素数１から５のアルキル基である。Ｐｈはフェニル基、Ｐｙｒはピリジル基を表わす。）
一般式（１）で表される繰り返し単位構造の具体例を以下に挙げる。
【００２８】
【化３】
2006096970.tif 000004
【００２９】
【化４】
2006096970.tif 000005
【００３０】
（Ｐｈはフェニレン基をあらわす。）
一般式（２）で表される繰り返し単位構造の具体例としては、以下に記載したものが挙げられる。
【００３１】
【化５】
2006096970.tif 000006
【００３２】
（Ｐｈはフェニレン基をあらわす。）
非イオン性の親水セグメントとしての繰り返し単位例として、
【００３３】
【化６】
2006096970.tif 000007
【００３４】
などが挙げられる。
また、本発明のブロック共重合体の各ブロックセグメントは単一の繰り返し単位からなるものでもよく、複数の繰り返し単位構造からなるものでもよい。複数の繰り返し単位からなるブロックセグメントの例としては、ランダム共重合体や徐々に組成比が変化するグラデュエイション共重合体がある。
【００３５】
また、本発明のブロック共重合体はブロック共重合体構造が他のポリマーにグラフト結合したポリマーであっても良い。
本発明において、ブロック共重合体中に含有される一般式（１）あるいは一般式（２）で表される繰り返し単位構造の含有量は、ブロック共重合体全体に対して０．０１〜９９ｍｏｌ％、好ましくは１〜９０ｍｏｌ％の範囲が望ましい。０．０１ｍｏｌ％未満ではイオン性官能基あるいは疎水性官能基あるいは非イオン性親水基の働くべき高分子相互作用が不充分な場合があり、９９ｍｏｌ％を越えると逆に相互作用が働きすぎて機能が不充分な場合がある。
【００３６】
本発明のブロック共重合体の数平均分子量（Ｍｎ）は、２００以上１０００００００以下であり、好ましく用いられる範囲としては１０００以上１００００００以下である。１０００００００を越えると高分子鎖内、高分子鎖間の絡まりあいが多くなりすぎ、溶剤に分散しにくかったりする。２００未満である場合、分子量が小さく高分子としての立体効果が出にくかったりする場合がある。各ブロックセグメントの好ましい重合度は３以上１００００以下である。さらに好ましくは５以上５０００以下である。さらに好ましくは１０以上４０００以下である。
【００３７】
また、機能物質の分散安定性向上、包接性（内包性）向上のためには、ブロック共重合体の分子運動性がよりフレキシブルであることが好ましい。ブロック共重合体の分子運動性がフレキシブルであることによって、ブロック共重合体が機能性物質の表面と物理的に絡まり親和しやすい点を有しているからである。更には、後に詳述するように被記録媒体上で被覆層を形成しやすい点でもフレキシブルであることが好ましい。このためには、その主鎖のガラス転移温度Ｔｇは、好ましくは２０℃以下であり、より好ましくは０℃以下であり、さらに好ましくは−２０℃以下である。この点でもポリビニルエーテル構造を有するポリマーは、一般にガラス転移点が低く、フレキシブルな特性を有するため、好ましく用いられる。上記した繰り返し単位構造例の場合、そのガラス転移温度は−２０℃くらいか、それ以下である場合が多い。
【００３８】
本発明において好ましく用いられるポリビニルエーテル繰り返し単位構造を有するブロック共重合体の重合は主にカチオン重合で行われることが多い。開始剤としては、塩酸、硫酸、メタンスルホン酸、トリフルオロ酢酸、トリフルオロメタンスルホン酸、過塩素酸等のプロトン酸や、ＢＦ3 、ＡｌＣｌ3 、ＴｉＣｌ4 、ＳｎＣｌ4 、ＦｅＣｌ3 、ＲＡｌＣｌ2 、Ｒ1.5 ＡｌＣｌ1.5 （Ｒはアルキルを示す）等のルイス酸とカチオン源の組み合わせ（カチオン源としてはプロトン酸や水、アルコール、ビニルエーテルとカルボン酸の付加体などがあげられる。）が例として挙げられる。これらの開始剤を重合性化合物（モノマー）と共存させることにより重合反応が進行し、ブロック共重合体を合成することができる。
【００３９】
本発明において好ましく用いられるポリビニルエーテル繰り返し単位構造を有するブロック共重合体は、より好ましくはポリビニルエーテル繰り返し単位構造が５０ｍｏｌ％以上、好ましくは７０ｍｏｌ％以上、さらに好ましくは９０ｍｏｌ％以上含有される。
【００４０】
本発明にさらに好ましく用いられる重合方法について説明する。ポリビニルエーテル構造を含むポリマーの合成法は多数報告されているが（特開平１１−０８０２２１号公報）、青島らによるカチオンリビング重合による方法（ポリマーブレタン誌  １５巻、１９８６年  ４１７頁、特開平１１−３２２９４２号公報、特開平１１−３２２８６６号公報）が代表的である。カチオンリビング重合でポリマー合成を行うことにより、ホモポリマーや２成分以上のモノマーからなる共重合体、さらにはブロック共重合体、グラフトポリマー、グラジュエーションポリマー等の様々なポリマーを、長さ（分子量）を正確に揃えて合成することができる。また、他にＨＩ／Ｉ2 系、ＨＣｌ／ＳｎＣｌ4 系等でリビング重合を行うこともできる。
【００４１】
また本発明のブロック共重合体は、上記のような粘性を有する上で臨界ミセル濃度は０．２ｇ／Ｌであることが好ましい。またそのために疎水性ブロックセグメントの数平均分子量は３０００以上が好ましく、さらに好ましくは５０００以上、より好ましくは７０００以上である。
【００４２】
本発明の第二の発明について説明する。
本発明の第二の発明は、溶媒または分散媒、機能性物質および前記本発明のブロック共重合体を含有することを特徴とするポリマー含有組成物である。上記のブロック共重合体と色材などの有用な所定の機能を奏する機能性物質を含有し、該ブロック共重合体は機能性物質等を良好に分散するのに好適に用いることができる。
【００４３】
機能性物質は液体、固体である場合が好ましく、溶解性の物質であってもよい。例えばオイル、顔料、金属、除草剤、殺虫剤、生体材料、薬、染料や分子性触媒等も用いることができる。
【００４４】
また、本発明のポリマー含有組成物中に含有される本発明のブロック共重合体は、本発明の組成物の重量に対して、０．１〜９９質量％であり、好ましくは０．３〜７０質量％である。０．１質量％未満の場合、機能性物質の分散性が充分でない場合が有り、９９質量％を越える場合、粘度が高くなりすぎたりする場合がある。
【００４５】
また、本発明中の組成物中に含有される機能性物質の含有量は、０．１質量％以上８０質量％以下である。好ましくは０．５質量％以上６０質量％以下である。０．１質量％未満の場合、機能性が充分に発現しない場合があり、８０質量％を越える場合、分散が充分でない場合がある。
【００４６】
さらに、本発明のポリマー含有組成物には、溶媒、分散媒が含有され、分散媒としてバインダー樹脂を用いることも可能である。溶媒または分散媒としては、水、水性溶剤、非水性有機溶剤等を用いることができる。もちろんそれらの混合物も用いることができる。
【００４７】
水性溶剤としては、例えば、エチレングリコール、ジエチレングリコール、トリエチレングリコール、ポリエチレングリコール、プロピレングリコール、ポリプロビレングリコール、グリセリン等の多価アルコール類、エチレングリコールモノメチルエーテル、エチレングリコールモノエチルエーテル、エチレングリコールモノブチルエーテル、ジエチレングリコールモノエチルエーテル、ジエチレングリコールモノブチルエーテル等の多価アルコールエーテル類、Ｎ−メチル−２−ピロリドン、置換ピロリドン、トリエタノールアミン等の含窒素溶媒等を用いることができる。また、メタノール、エタノール、イソプロピルアルコール等の一価アルコール類を用いることもできる。
【００４８】
非水性有機溶剤としては、ヘキサン、へプタン、オクタン、デカン、トルエン等の炭化水素系溶剤、シクロヘキサノン、アセトン、メチルエチルケトン、酢酸ブチル等の溶剤も使用可能である。また、オリーブオイル、大豆油、牛脂、豚脂等の天然油脂を使用することもできる。
【００４９】
バインダー樹脂としては、スチレンアクリル共重合体、ポリエステル等が例として挙げられる。
本発明のポリマー含有組成物中の溶媒、分散媒の含有量は、１質量％以上９９質量％以下である。好ましくは１０質量％以上９５質量％以下である。１質量％未満の場合や９９質量％を越える場合、機能性物質の分散が充分でない場合がある。
【００５０】
また、本発明のポリマー含有組成物中には、上記以外の成分を含有することを妨げず、各種界面活性剤、紫外線吸収剤、酸化防止剤、安定剤等の添加剤を含有することも可能である。
【００５１】
本発明のポリマー含有組成物は、例えば前述したＡＢＣトリブロックポリマーを使用して、色材と溶媒としても水を使用して分散液を作成すると、色材をＡＢＣブロックポリマーが形成するミセル中に内包させることが可能であり、そのように色材内包型のインク組成物を形成することも可能となる。また、その分散組成物の粒子の粒径も非常に揃った均一なものとすることも可能である。さらにはその分散状態を極めて安定なものとすることも可能である。
【００５２】
色材がＡＢＣブロックポリマーが形成するミセル中に内包されているとは、形成したミセルのコア部に色材が取り込まれて溶液中に分散していることを意味する。
内包状態は、例えばブロックポリマーが形成する水中でのミセルに、水に不溶の有機溶媒中に色材を溶解もしくは分散させたものをミセルへ取り込ませるために分散機等を使用して混合し、そののち該有機溶媒を留去することにより形成することが出来る。
【００５３】
その他に、有機溶剤中にポリマーと色材を共に溶解させた状態から、水系の溶媒中に転相することにより内包状態を形成し、残存する有機溶媒を留去することにより形成することも可能である。そのほかに有機溶剤中にポリマーを溶解し色材を分散させた状態から、水系の溶媒中に転相することにより内包状態を形成することにより形成することも可能である。
【００５４】
内包状態を確認するためには、各種電子顕微鏡、Ｘ線回折等の機器分析により実施することが可能である。また、ミセル状態の包接の場合、ミセル崩壊条件で色材が溶媒からポリマーと別々に分離することで内包状態を間接的に確認することが出来る。
【００５５】
本発明において９０％以上の機能物質が内包されていることがより好ましい。
本発明のポリマー含有組成物は、好ましくインク組成物として使用される。例えばそのとき以上のような分散プロセスを用いて原組成物を調整するが、調整後添加物あるいは溶媒を加えて最終組成物を調整することになる。後から様々な添加剤あるいは溶媒を加えて濃度調整行うことを考えたとき、原組成物の機能物質とポリマーの濃度はできるだけ高い方が最終組成物をより簡便にかつ高生産性で得るために好ましいことになる。原組成物をできるだけ高濃度で得ようとすれば、以上記載した分散プロセスをできるだけ高濃度で行うがそのとき分散プロセス途中で粘度が高くなりすぎると機能物質の分散が良好に行われない場合があるが、本発明のブロック共重合体を用いれば、純水中での５質量％溶液での回転粘度（Ｎ５）と１０質量％溶液の回転粘度（Ｎ１０）の比（Ｎ１０／Ｎ５）が２．５以下、すなわち水系溶媒中で高濃度でより低い粘度を実現できることから、より高濃度での原組成物を得ることが可能となる。
【００５６】
さらに、本発明の組成物の好ましい一形態であるインクジェットインク組成物について説明する。本発明のインクジェットインク組成物に含有される本発明のブロック共重合体の含有量は、０．３質量％以上８０質量％以下である。好ましくは０．３質量％以上３０質量％以下で用いられる。さらに好ましくは１．０質量％以上２５質量％以下であり、もっと好ましくは２質量％以上２０質量％以下あるいは３質量％以上１５質量％以下である。インクジェットインク組成物として、非常に好ましい形で１．０質量％以上、あるいは２質量％以上あるいは３質量％以上であることは、被記録媒体への定着性、色材の耐候性の向上にも寄与が大きい。その意味でも本発明のブロック共重合体が純水中での５質量％溶液での回転粘度（Ｎ５）と１０質量％溶液の回転粘度（Ｎ１０）の比（Ｎ１０／Ｎ５）が２．５以下、すなわち水系溶媒中で高濃度でより低い粘度を実現できることは驚くべき効果があるといわねばならない。
【００５７】
次に、本発明のインクジェットインク組成物に含有されるブロック共重合体以外の他の成分について詳しく説明する。他の成分には、水、水性溶媒、色材、添加剤等が含まれる。それらの例は前述したものが例となる。
【００５８】
色材としては、代表的に顔料、染料があげられる。顔料は、有機顔料および無機顔料のいずれでもよく、インクに用いられる顔料は、好ましくは黒色顔料と、シアン、マゼンタ、イエローの３原色顔料を用いることができる。なお、上記に記した以外の色顔料、無色または淡色の顔料、または金属光沢顔料等を使用してもよい。また、本発明において、市販の顔料を用いてもよいし、あるいは新規に合成した顔料を用いてもよい。また、染料と併用して用いても良い。
【００５９】
以下に、黒、シアン、マゼンタ、イエローにおいて、市販されている顔料を例示する。黒色の顔料としては、Ｒａｖｅｎ１０６０、（コロンビアン・カーボン社製）、ＭＯＧＵＬ−Ｌ、（キャボット社製）、Ｃｏｌｏｒ  Ｂｌａｃｋ  ＦＷ１（デグッサ社製）、ＭＡ１００（三菱化学社製）等を挙げることができるが、これらに限定されない。
【００６０】
シアン色の顔料としては、Ｃ．Ｉ．Ｐｉｇｍｅｎｔ  Ｂｌｕｅ−１５：３、Ｃ．Ｉ．Ｐｉｇｍｅｎｔ  Ｂｌｕｅ−１５：４、Ｃ．Ｉ．Ｐｉｇｍｅｎｔ  Ｂｌｕｅ−１６、等が挙げられるが、これらに限定されない。
【００６１】
マゼンタ色の顔料としては、Ｃ．Ｉ．Ｐｉｇｍｅｎｔ  Ｒｅｄ−１２２、Ｃ．Ｉ．Ｐｉｇｍｅｎｔ  Ｒｅｄ−１２３、Ｃ．Ｉ．Ｐｉｇｍｅｎｔ  Ｒｅｄ−１４６、等が挙げられるが、これらに限定されない。
【００６２】
イエローの顔料としては、、Ｃ．Ｉ．Ｐｉｇｍｅｎｔ  Ｙｅｌｌｏｗ−７４、Ｃ．Ｉ．Ｐｉｇｍｅｎｔ  Ｙｅｌｌｏｗ−１２８、Ｃ．Ｉ．Ｐｉｇｍｅｎｔ  Ｙｅｌｌｏｗ−１２９、等が挙げられるが、これらに限定されない。
【００６３】
また、本発明のインク組成物では、水に自己分散可能な顔料も使用できる。水分散可能な顔料としては、顔料表面にポリマーを吸着させた立体障害効果を利用したものと、静電気的反発力を利用したものとがあり、市販品としては、ＣＡＢ−０−ＪＥＴ２００、ＣＡＢ−０−ＪＥＴ３００（以上キャボット社製）、Ｍｉｃｒｏｊｅｔ  Ｂｌａｃｋ  ＣＷ−１（オリエント化学社製）等が挙げられる。
【００６４】
本発明のインクジェットインク組成物に用いられる顔料は、インク組成物の全重量に対して、０．１〜５０質量％が好ましい。顔料の量が、０．１質量％未満であると、十分な画像濃度を得られなくなり、５０質量％を超えると顔料が凝集し分散できなくなる。さらに好ましい範囲としては０．５〜３０質量％の範囲である。
【００６５】
また、本発明のインク組成物では染料も使用することができる。以下に述べるような直接染料、酸性染料、塩基性染料、反応性染料、食品用色素の水溶性染料、又は分散染料の不溶性色素を用いることができる。
【００６６】
例えば、水溶性染料としては、Ｃ．Ｉ．ダイレクトブラック，−１７，−６２，−１５４；Ｃ．Ｉ．ダイレクトイエロー，−１２，−８７，−１４２；Ｃ．Ｉ．ダイレクトレッド，−１，−６２，−２４３；Ｃ．Ｉ．ダイレクトブルー，−６，−７８，−１９９；Ｃ．Ｉ．ダイレクトオレンジ，−３４，−６０；Ｃ．Ｉ．ダイレクトバイオレット，−４７，−４８；Ｃ．Ｉ．ダイレクトブラウン，−１０９；Ｃ．Ｉ．ダイレクトグリーン，−５９等の直接染料、
Ｃ．Ｉ．アシッドブラック，−２，−５２，−２０８；Ｃ．Ｉ．アシッドイエロー，−１１，−２９，−７１；Ｃ．Ｉ．アシッドレッド，−１，−５２，−３１７；Ｃ．Ｉ．アシッドブルー，−９，−９３，−２５４；Ｃ．Ｉ．アシッドオレンジ，−７，−１９；Ｃ．Ｉ．アシッドバイオレット，−４９等の酸性染料、  Ｃ．Ｉ．リアクティブブラック，−１，−２３，−３９；Ｃ．Ｉ．リアクティブイエロー，−２，−７７，−１６３；Ｃ．Ｉ．リアクティブレッド，−３，−１１１，−２２１；Ｃ．Ｉ．リアクティブブルー，−２，−１０１，−２１７；Ｃ．Ｉ．リアクティブオレンジ，−５，−７４，−９９；Ｃ．Ｉ．リアクティブバイオレット，−１，−２４，−３８；Ｃ．Ｉ．リアクティブグリーン，−５，−１５，−２３；Ｃ．Ｉ．リアクティブブラウン，−２，−１８，−３３等の反応染料；
Ｃ．Ｉ．ベーシックブラック，−２；Ｃ．Ｉ．ベーシックレッド，−１，−１２，−２７；Ｃ．Ｉ．ベーシックブルー，−１，−２４，；Ｃ．Ｉ．ベーシックバイオレット，−７，−１４，−２７；Ｃ．Ｉ．フードブラック，−１，−２等が挙げられる。
【００６７】
また、油溶性染料として、以下に、各色の市販品を例示する。
黒色の油溶性染料としては、Ｃ．Ｉ．Ｓｏｌｖｅｎｔ  Ｂｌａｃｋ−３，−２２：１，−５０等が挙げられるが、これらに限定されない。
【００６８】
イエローの油溶性染料としては、Ｃ．Ｉ．Ｓｏｌｖｅｎｔ  Ｙｅｌｌｏｗ−１，−２５：１，−１７２等が挙げられるが、これらに限定されない。
オレンジの油溶性染料としては、Ｃ．Ｉ．Ｓｏｌｖｅｎｔ  Ｏｒａｎｇｅ−１，−４０：１，−９９等が挙げられるが、これらに限定されない。
【００６９】
レッドの油溶性染料としては、Ｃ．Ｉ．Ｓｏｌｖｅｎｔ  Ｒｅｄ−１，−１１１，−２２９等が挙げられるが、これらに限定されない。
バイオレットの油溶性染料としては、Ｃ．Ｉ．Ｓｏｌｖｅｎｔ  Ｖｉｏｌｅｔ−２，−１１，−４７等が挙げられるが、これらに限定されない。
【００７０】
ブルーの油溶性染料としては、Ｃ．Ｉ．Ｓｏｌｖｅｎｔ  Ｂｌｕｅ−２，−４３，−１３４等が挙げられるが、これらに限定されない。
グリーンの油溶性染料としては、Ｃ．Ｉ．Ｓｏｌｖｅｎｔ  Ｇｒｅｅｎ−１，−２０，−３３等が挙げられるが、これらに限定されない。
【００７１】
ブラウンの油溶性染料としては、Ｃ．Ｉ．Ｓｏｌｖｅｎｔ  Ｂｒｏｗｎ−１，−１２，−５８等が挙げられるが、これらに限定されない。
本発明のインク組成物に用いられる染料は、インクの全重量に対して、０．１〜５０質量％が好ましい。なお、これら上記の色材の例は、本発明のインク組成物に対して好ましいものであるが、本発明のインク組成物に使用する色材は上記色材に特に限定されるものではない。
【００７２】
本発明の第三の発明の、前記第二の発明の組成物を用いた液体付与方法について説明する。
本発明の好ましい一形態は、吐出部から液体組成物を吐出して被記録媒体上に付与して記録を行う液体付与方法である。吐出部とは通常のインクジェットで使用されている駆動素子の設けられたノズルやオリフィスである。特に、一定のパターンを被記録媒体上に形成するパターン形成方法や、画像や文字を被記録媒体上に形成する各種印刷法、インクジェット法、電子写真法等の様々な画像形成方法として好ましく用いられ、インクジェット法であることが特に好ましい。
【００７３】
用いられるインクジェット法は、圧電素子を用いたピエゾインクジェット方式や、熱エネルギーを作用させて発泡し記録を行う熱インクジェット方式のような周知の方法であってもよい。また、コンティニュアス型またはオンデマンド型のいずれの方法を用いてもよいがオンデマンド型インクジェット法が好ましい。オンデマンド型インクジェット法においては、よく吐出部すなわちノズルから液体組成物、インク組成物が吐出され記録媒体に記録される。昨今このノズル径は高精細画像形成のため、年々小径化してきている。こうした状況下インクジェット記録性の中でインク組成物の吐出安定性が十分に得られない場合が有り、具体的な例ではインクジェット記録ヘッドの所定のノズルからインクを吐出させた後そのノズルからのインクの吐出が一定時間停止された後に再びそのノズルからインクを再吐出させたときにそのインクの再吐出が安定して行いにくい場合があったりするが、本発明の第一の発明のブロック共重合体を用い、本発明の第二の発明の液体組成物を用いるとこのような課題を大きく改善することが可能である。これは一つには小径ノズルのの吐出口でインク組成物の溶媒が揮発しその部分が高濃度化し、高粘度化あるいは固着したりすることが関係していると考えられるが、このこととの関係で本発明のブロック共重合体、すなわちイオン性官能基を有する両親媒性ブロック共重合体であって、純水中での５質量％溶液での回転粘度（Ｎ５）と１０質量％溶液の回転粘度（Ｎ１０）の比（Ｎ１０／Ｎ５）が２．５以下であるブロック共重合体がその粘度特性をもつがために、臨界的に大きな効果を発揮し大きく改善をはかることができる。
【００７４】
本発明においては純水中での５質量％溶液での回転粘度（Ｎ５）と１０質量％溶液の回転粘度（Ｎ１０）の比（Ｎ１０／Ｎ５）が２．５以下であるブロック共重合体をもちいることが大きな特徴の一つとなっている。このことが前記した、本発明の吐出安定性上の大きな効果に相関していると考えられるが、特に本発明のポリマーを含有する分散組成物の吐出安定性を改善する上で、そのポリマーの分散組成物中に占める含有量が０．５ｗｔ％から１０ｗｔ％の範囲好ましくは１ｗｔ％から８ｗｔ％の範囲さらに好ましくは１．５ｗｔ％から７ｗｔ％の範囲である分散組成物において好ましく、その意味で前記した色材内包インクはこの範囲でポリマーを使用することが好ましいことと考え合わせたとき本発明の意味が一つ加えられることが理解される。
【００７５】
次に、本発明の液体付与形成装置について説明する。
本発明のインク組成物は、前記液体付与方法を用いた液体付与装置、一定のパターンを被記録媒体上に形成するパターン形成方法を利用したパターン形成装置や、画像や文字を被記録媒体上に形成する各種印刷法、インクジェット法、電子写真法等の様々な画像形成方法を利用した画像形成装置に使用でき、インクジェット記録装置において用いることが特に好ましい。
【００７６】
本発明のインクジェット用インクを用いるインクジェット記録装置は、圧電素子を用いたピエゾインクジェット方式や、熱エネルギーを作用させて発泡し記録を行う熱インクジェット方式等のようなインクジェット記録装置を含む。
【００７７】
図１に、インクジェット記録装置の概略的機能図を示す。５０はインクジェット記録装置２０の中央処理ユニット（ＣＰＵ）である。ＣＰＵ５０を制御するためのプログラムは、プログラムメモリ６６に記憶されていてもよいし、あるいはいわゆるファームウェアとしてＥＥＰＲＯＭ（不図示）等の記憶手段に記憶されていてもよい。インクジェット記録装置は、記録データ作成手段（不図示、コンピュータなど）から、プログラムメモリ６６に記録データを受容する。記録データは、記録すべき画像あるいは文字の情報そのものでもよいし、それら情報の圧縮されたものでもよいし、または符号化された情報であってもよい。圧縮または符号化された情報を処理する場合には、ＣＰＵ５０に伸長または展開を行わせて記録すべき画像あるいは文字の情報を得ることができる。Ｘエンコーダ６２（例えば、Ｘ方向または主走査方向に関する）およびＹエンコーダ６４（例えば、Ｙ方向または副走査方向に関する）を設けて、被記録媒体に対するヘッドの相対位置をＣＰＵ５０に通知することができる。
【００７８】
ＣＰＵ５０は、プログラムメモリ６６、Ｘエンコーダ６２およびＹエンコーダ６４の情報に基づいて、画像を記録するための信号をＸモータ駆動回路５２、Ｙモータ駆動回路５４およびヘッド駆動回路６０に送信する。Ｘモータ駆動回路５２はＸ方向駆動モータ５６を、Ｙモータ駆動回路５４はＹ方向駆動モータ５８をそれぞれ駆動し、ヘッド７０を被記録媒体に対して相対的に移動させ、記録位置に移動させる。ヘッド駆動回路６０は、ヘッド７０が記録位置に移動した時点で、各種インク組成物（Ｙ、Ｍ、Ｃ、Ｋ）あるいは刺激となる刺激付与物質の吐出を行わせるための信号をヘッド７０に送信し、記録を行う。ヘッド７０は、単色のインク組成物を吐出するためのものであってもよいし、複数種のインク組成物を吐出するためのものであってもよいし、あるいは刺激となる刺激付与物質を吐出する機能を併せて有していてもよく、それによって色混じり等の改善を図ることも可能であり、対応する刺激応答機能を本発明のブロック共重合体は好ましくも有する。
【実施例】
【００７９】
以下、実施例により本発明を詳細に説明するが、本発明はこれらの実施例に限定されない。
実施例１
＜ブロックポリマーの合成１＞
イソブチルビニルエーテル（ＩＢＶＥ：Ａブロック）と、２−（２−メトキシエチルオキシ）エチルビニルエーテル（Ｂブロック）と、４−（２−ビニルオキシ）エトキシ安息香酸エチル（ＶＥＯＥｔＰｈＣＯＯＥｔ：Ｃブロック）からなるトリブロック共重合体の合成。
【００８０】
三方活栓を取り付けたガラス容器内を窒素置換した後、窒素ガス雰囲気下２５０℃に加熱し吸着水を除去した。系を室温に戻した後、ＩＢＶＥ５．５ｍｍｏｌ（ミリモル）、酢酸エチル１６ｍｍｏｌ、１−イソブトキシエチルアセテート０．０５ｍｍｏｌ、及びトルエン１１ｍｌを加え、反応系を冷却した。系内温度が０℃に達したところでエチルアルミニウムセスキクロリド（ジエチルアルミニウムクロリドとエチルアルミニウムジクロリドとの等モル混合物）を０．２ｍｍｏｌ加え重合を開始した。分子量を時分割に分子ふるいカラムクロマトグラフィー（ＧＰＣ）を用いてモニタリングし、Ａブロックの重合の完了を確認した。このときＡブロックのＭｎは１１２００、Ｍｗ（重量平均分子量）／Ｍｎ（数平均分子量）＝１．１０であった。
【００８１】
次いで、Ｂブロックのモノマーを２．２ｍｍｏｌ添加し、重合を続行した。ＧＰＣを用いるモニタリングによって、Ｂブロックの重合の完了を確認した後、５ｍｍｏｌのＣブロック成分のトルエン溶液を添加して、重合を続行した。２０時間後、重合反応を停止した。重合反応の停止は、系内に０．３質量％のアンモニア／メタノール水溶液を加えて行った。反応混合物溶液をジクロロメタンにて希釈し、０．６Ｍ塩酸で３回、次いで蒸留水で３回洗浄した。得られた有機相をエバポレーターで濃縮・乾固したものを真空乾燥させたものを、セルロースの半透膜を用いてメタノール溶媒中透析を繰り返し行い、モノマー性化合物を除去し、目的物であるトリブロックポリマーを得た。化合物の同定は、ＮＭＲおよびＧＰＣを用いて行った。Ｍｎ＝１９７００、Ｍｗ／Ｍｎ＝１．２４であった。重合比はＡ：Ｂ：Ｃ＝１１０：４２：１６であった。
【００８２】
さらにここで得られたブロックポリマーをジメチルフォルムアミドと水酸化ナトリウム水混合溶液中で加水分解し、Ｃブロック成分が加水分解され、ナトリウム塩化されたトリブロックポリマーを得た。化合物の同定は、ＮＭＲおよびＧＰＣを用いて行った。
さらに水分散液中で０．１Ｎの塩酸で中和してＣ成分がフリーのカルボン酸になったトリブロックポリマーを得た。化合物の同定は、ＮＭＲおよびＧＰＣを用いて行った。
【００８３】
＜ブロックポリマーの合成２＞
イソブチルビニルエーテルとＣＨ2 ＝ＣＨＯＣＨ2 ＣＨ2 ＯＰｈＰｈ：（ＩＢＶＥ−ｒ−ＶＥＥｔＰｈＰＨ：Ａブロック）と、２−（２−メトキシエチルオキシ）エチルビニルエーテル（Ｂブロック）と、４−（２−ビニルオキシ）エトキシ安息香酸エチル（Ｃブロック）からなるトリブロックポリマーの合成。
【００８４】
三方活栓を取り付けたガラス容器内を窒素置換した後、窒素ガス雰囲気下２５０℃に加熱し吸着水を除去した。系を室温に戻した後、ＩＢＶＥ５ｍｍｏｌ（ミリモル）、ＶＥＥｔＰｈＰｈを５ｍｍｏｌ、酢酸エチル１６ｍｍｏｌ、１−イソブトキシエチルアセテート０．１ｍｍｏｌ、及びトルエン１１ｍｌを加え、反応系を冷却した。系内温度が０℃に達したところでエチルアルミニウムセスキクロリド（ジエチルアルミニウムクロリドとエチルアルミニウムジクロリドとの等モル混合物）を０．２ｍｍｏｌ加え重合を開始した。分子量を時分割に分子ふるいカラムクロマトグラフィー（ＧＰＣ）を用いてモニタリングし、Ａブロックの重合の完了を確認した。このときＡブロックのＭｎは１３２００、Ｍｗ／Ｍｎ＝１．１０であった。
【００８５】
次いで、Ｂブロックのモノマーを４．４ｍｍｏｌ添加し、重合を続行した。ＧＰＣを用いるモニタリングによって、Ｂブロックの重合の完了を確認した後、４ｍｍｏｌのＣブロック成分のトルエン溶液を添加して、重合を続行した。２０時間後、重合反応を停止した。重合反応の停止は、系内に０．３質量％のアンモニア／メタノール水溶液を加えて行った。反応混合物溶液をジクロロメタンにて希釈し、０．６Ｍ塩酸で３回、次いで蒸留水で３回洗浄した。得られた有機相をエバポレーターで濃縮・乾固したものを真空乾燥させたものを、セルロースの半透膜を用いてメタノール溶媒中透析を繰り返し行い、モノマー性化合物を除去し、目的物であるトリブロックポリマーを得た。化合物の同定は、ＮＭＲおよびＧＰＣを用いて行った。Ｍｎ＝２１７００、Ｍｗ／Ｍｎ＝１．２３であった。重合比はＡ：Ｂ：Ｃ＝１００：４５：１７であった。Ａブロック内の２種のモノマーの重合比は１：１であった。
【００８６】
さらにここで得られたブロックポリマーをジメチルフォルムアミドと水酸化ナトリウム水混合溶液中で加水分解し、Ｃブロック成分が加水分解され、ナトリウム塩化されたトリブロックポリマーを得た。化合物の同定は、ＮＭＲおよびＧＰＣを用いて行った。
さらに水分散液中で０．１Ｎの塩酸で中和してＣ成分がフリーのカルボン酸になったトリブロックポリマーを得た。化合物の同定は、ＮＭＲおよびＧＰＣを用いて行った。
【００８７】
＜ブロックポリマーの合成３＞
合成２で重合したトリブロックポリマーのＡブロックを４−メチルフェニルエチルビニルエーテルに変え、合成２と同様に重合したところ、ＡブロックのＭｎは１３２００、Ｍｗ／Ｍｎ＝１．１０で、トリブロック共重合体のＭｎ＝２１２００、Ｍｗ／Ｍｎ＝１．２１であった。重合比はＡ：Ｂ：Ｃ＝９９：４３：１７であった。
【００８８】
＜ブロックポリマーの合成４〜８＞
合成３と同じモノマーを用いて、同様に共重合体を合成した。
＜合成４＞
ＡブロックのＭｎが１３１００、Ｍｗ／Ｍｎ＝１．１０で、トリブロック共重合体がＭｎ＝２５０００、Ｍｗ／Ｍｎ＝１．２８、重合比がＡ：Ｂ：Ｃ＝９９：６５：１７の共重合体を合成した。
【００８９】
＜合成５＞
ＡブロックのＭｎが１３３００、Ｍｗ／Ｍｎ＝１．１０で、トリブロック共重合体がＭｎ＝２３４００、Ｍｗ／Ｍｎ＝１．２６、重合比がＡ：Ｂ：Ｃ＝９８：５０：１５の共重合体を合成した。
【００９０】
＜合成６＞
ＡブロックのＭｎが１３３００、Ｍｗ／Ｍｎ＝１．１０で、トリブロック共重合体がＭｎ＝２０４００、Ｍｗ／Ｍｎ＝１．２０、重合比がＡ：Ｂ：Ｃ＝９８：３０：１５の共重合体を合成した。
【００９１】
＜合成７＞
ＡブロックのＭｎが１３２００、Ｍｗ／Ｍｎ＝１．１０で、トリブロック共重合体がＭｎ＝２７２００、Ｍｗ／Ｍｎ＝１．３６、重合比がＡ：Ｂ：Ｃ＝９８：９０：１４の共重合体を合成した。
【００９２】
＜合成８＞
ＡブロックのＭｎが１２９００、Ｍｗ／Ｍｎ＝１．１１で、トリブロック共重合体がＭｎ＝３１２００、Ｍｗ／Ｍｎ＝１．３６、重合比がＡ：Ｂ：Ｃ＝９８：１３０：１４の共重合体を合成した。
【００９３】
上記の合成１〜８までのそれぞれのブロック共重合体について、カルボン酸の量に対し１化学量論量の水酸化ナトリウム水溶液を加えカルボン酸ナトリウムとしてイオン化し、それぞれの純水中での５質量％溶液での回転粘度（Ｎ５）と１０質量％溶液の回転粘度（Ｎ１０）の比（Ｎ１０／Ｎ５）を、レオロジカ社製粘弾性測定装置（ＤＡＲ−１００）を用いてシェアーレイト１００／ｓｅｃの条件で測定したところ、それぞれ１．９、１．８、１．６、２．０、１．７、１．４、２．９、４．９であった。また、これをそれぞれのポリマー合成途中の加水分解後のカルボン酸塩となっている状態でポリマーを単離して、これを純水に分散して、同様の回転粘度測定を行っても同様の結果を得た。
【００９４】
なお、合成１のブロック共重合体の２５℃における５質量％溶液での回転粘度（Ｎ５）は３．６ｃｐｓであり、１０質量％溶液の回転粘度（Ｎ１０）は６．８ｃｐｓであり、その（Ｎ１０／Ｎ５）比は１．９であった。
【００９５】
実施例２
実施例１で得たそれぞれのカルボン酸塩型のブロック共重合体１５質量部とオイルブルーＮ（Ｃ．Ｉ．Ｓｏｌｖｅｎｔ  Ｂｌｕｅ−１４、アルドリッチ社製）７質量部をジメチルフォルムアミド１５０質量部に共溶解し、蒸留水４００質量部を用いて水相へ変換しインク組成物を得た。室温で１０日間放置したが、オイルブルーはいずれも分離沈殿しなかった。
【００９６】
実施例３
実施例１で得た合成例１から８のカルボン酸塩型のブロックポリマー１５質量部とシアン銅フタロシアニン顔料（東洋インキ製）６質量部をジメチルフォルムアミド９０質量部に共溶解し、蒸留水５００質量部を用いて水相へ変換しインク組成物を得た。粗大粒子を２ミクロンのメンブランフィルターで除去し、これらにグリセリン１３質量部、エチレングリコール１２質量部を加え、これらをインク組成物とした。
【００９７】
合成例１のブロック共重合体で作成した組成物をクリアトランスファー透過型電子顕微鏡で観察をしたところ球形のカプセル状の粒子のみが観察され、全ての顔料が内包されていることがわかった。合成例１から６のポリマーによるインク組成物をインクジェット記録装置（ＢＪＦ６００、キヤノン製）を用いて印字したところ、きれいに印字できた。印字後すぐ蒸留水を浴びせ掛けたが滲みは一切なかった。
【００９８】
実施例４
実施例３で用いたインクジェット装置、実施例３で調整したインク組成物を用いて、吐出安定性試験を以下のように行った。インクジェット記録装置（ＢＪＦ６００、キヤノン製）の各ノズルから２０ドットづつ記録し、６秒後また各ノズルから２０ドットづつ記録させる記録サイクルを１００回繰り返した。光学濃度測定装置（商品名ＲＤ−１９、サカタインク社製）で光学濃度を測定したところ、合成１から８の各ブロック共重合体によるインク組成物１から８の光学濃度は、０．６８、０．７２、０．７６、０．６９、０．７１、０．７７、０．３４、０．２５であった。また合成例７，８による記録は記録にみだれがあった。
【００９９】
比較例１
黒色の自己分散顔料（商品名ＣＡＢ−０−ＪＥＴ３００、キャボット社製）２質量部、界面活性剤（ノニオンＥ−２３０、日本油脂社製）０．５質量部、エチレングリコール５質量部、及びイオン交換水９２．５質量部を混合し、インク組成物を調製した。該インク組成物を用いて、実施例３と同様に記録し、記録１分後に水を浴びせ掛けたところ、黒色が強くにじんだ。
【０１００】
比較例２
実施例１のブロック共重合体をスチレンアクリル酸ナトリウム１：１ランダム共重合体（Ｍｎ＝２２０００、Ｍｗ／Ｍｎ＝１．９８）に変え、実施例４と同様にインクジェットインクを調整した。実施例４と同様に、吐出安定性試験を以下のように行った。インクジェット記録装置（ＢＪＦ６００、キヤノン製）の各ノズルから２０ドットづつ記録し、６秒後また各ノズルから２０ドットづつ記録させる記録サイクルを１０回繰り返した。サカタインク社製、光学濃度測定装置で光学濃度を測定したところ、このインク組成物の光学濃度は、０．１０であった。記録は大きなみだれがあった。
【０１０１】
実施例５
４−メチルフェニルエチルビニルエーテル（Ａブロック）、２−｛２−（２−メトキシエチルオキシ）エチルオキシ｝エチルビニルエーテル（Ｂブロック）、４−（２−ビニルオキシ）エトキシ安息香酸エチル（Ｃブロック）からなるトリブロックポリマー９（重合比８６／４１／１６、Ｍｎ＝１６，６００、Ｍｗ／Ｍｎ＝１．３１）を実施例１と同様に合成した。
【０１０２】
このブロック共重合体について、カルボン酸の量に対し１化学量論量の水酸化ナトリウム水溶液を加えカルボン酸ナトリウムとしてイオン化し、それぞれの純水中での５質量％溶液での回転粘度（Ｎ５）と１０質量％溶液の回転粘度（Ｎ１０）の比（Ｎ１０／Ｎ５）を、レオロジカ社製粘弾性測定装置で測定したところ、２．０であった。
【０１０３】
このポリマーを用いて実施例３と同様にインク組成物を調整した。このインク組成物を用いて、吐出安定性試験を以下のように行った。インクジェット記録装置（ＢＪＦ６００、キヤノン製）の各ノズルから１ドットづつ記録し、６秒後また各ノズルから１ドットづつ記録させる記録サイクルを１００回繰り返した。サカタインク社製、光学濃度測定装置で光学濃度を測定したところ、このインク組成物の光学濃度は、０．７０であった。また記録後水を浴びせかけたが滲みはまったく発生しなかった。
【０１０４】
実施例６
＜ブロックポリマーの合成１０〜１３＞
実施例５のポリマー９と同じモノマーを用いて、同様に以下のポリマーを合成した。
＜合成１０＞
ＡブロックのＭｎが８１００、Ｍｗ／Ｍｎ＝１．１０で、トリブロック共重合体がＭｎ＝１１９００、Ｍｗ／Ｍｎ＝１．１９、重合比がＡ：Ｂ：Ｃ＝４４：１０：１０の共重合体を合成した。
【０１０５】
＜合成１１＞
ＡブロックのＭｎが９７００、Ｍｗ／Ｍｎ＝１．０９で、トリブロック共重合体がＭｎ＝１４１００、Ｍｗ／Ｍｎ＝１．１６、重合比がＡ：Ｂ：Ｃ＝５９：２１：９の共重合体を合成した。
【０１０６】
＜合成１２＞
ＡブロックのＭｎが１３０００、Ｍｗ／Ｍｎ＝１．０８で、このあと、合成例９で用いたＢセグメントのモノマーとＣセグメントのモノマーを同時に仕込み親水セグメントが両モノマーユニットが共重合されたジロック共重合体を合成した。その数平均分子量はＭｎ＝２０７００、Ｍｗ／Ｍｎ＝１．０８、重合比がＡ：（Ｂ／Ｃ）＝８９：（２４／２７）の共重合体を合成した。
【０１０７】
＜合成１３＞
上記Ａブロックに使用したモノマーを２−フェニルオキシエチルビニルエーテルに変え、合成例１１と同様にポリマーを合成した。ＡセグメントのＭｎが８２００、Ｍｗ／Ｍｎ＝１．０７で、トリブロック共重合体がＭｎ＝１２２００、Ｍｗ／Ｍｎ＝１．１９、重合比がＡ：Ｂ：Ｃ＝５８：１９：９の共重合体を合成した。
【０１０８】
このブロック共重合体について、カルボン酸の量に対し１化学量論量の水酸化カリウム水溶液を加えカルボン酸カリウムとしてイオン化し、それぞれの純水中での５質量％溶液での回転粘度（Ｎ５）と１０質量％溶液の回転粘度（Ｎ１０）の比（Ｎ１０／Ｎ５）を、レオロジカ社製粘弾性測定装置で測定したところ、それぞれ１．８、１．８、２．２、１．６であった。
【０１０９】
これらポリマーを用いて実施例３と同様にインク組成物を調整した。このインク組成物を用いて、吐出安定性試験を以下のように行った。インクジェット記録装置（ＢＪＦ６００、キヤノン製）の各ノズルから１ドットづつ記録し、６秒後また各ノズルから１ドットづつ記録させる記録サイクルを１００回繰り返した。サカタインク社製、光学濃度測定装置で光学濃度を測定したところ、このインク組成物の光学濃度は、０．７４、０．８０、０．６９、０．８４であった。また記録後水を浴びせかけたが滲みはまったく発生しなかった。
【産業上の利用可能性】
【０１１０】
本発明は、機能性物質を溶媒に良好に分散することができるブロック共重合体、また該ブロック共重合体を含む良好な分散性、定着性、耐環境性を有するポリマー含有組成物、またそれらを使用した液体付与方法、記録方法及びその装置を提供することができ、電子写真技術、インクジェット技術を代表例とするオフィス、家庭等における画像形成技術に利用することができる。
【図面の簡単な説明】
【０１１１】
【図１】本発明のインクジェット記録装置の概略の機構を示す図である。
【符号の説明】
【０１１２】
２０  インクジェット記録装置
５０  ＣＰＵ
５２  Ｘモータ駆動回路
５４  Ｙモータ駆動回路
５６  Ｘ方向駆動モータ
５８  Ｙ方向駆動モータ
６０  ヘッド駆動回路
６２  Ｘエンコーダ
６４  Ｙエンコーダ
６６  プログラムメモリ
７０  ヘッド
【図１】
2006096970.tif 000010